(57)【特許請求の範囲】
【請求項１】
樹脂粒子の表面から中心に向かって３等分した表面から１／３までを形成する表面部分を、さらに表面から中心に向かって４等分に切断し、表面から順に部分ａ，ｂ，ｃ，ｄを得たとき、部分ａの重量平均分子量Ｗａ、部分ｂの重量平均分子量Ｗｂ、部分ｃの重量平均分子量Ｗｃ、部分ｄの重量平均分子量Ｗｄが以下の関係を満たし、平均粒径が０．２〜０．６ｍｍであることを特徴とする小粒径スチレン系発泡性樹脂粒子。
（Ｗａ＋Ｗｂ＋Ｗｃ＋Ｗｄ）／４  ＜  （Ｗａ＋Ｗｂ＋Ｗｃ）／３  ＜  （Ｗａ＋Ｗｂ）／２  ＜  Ｗａ
【請求項２】
請求項１記載の小粒径スチレン系発泡性樹脂粒子を発泡させて得られることを特徴とする小粒径スチレン系発泡ビーズ。
【請求項３】
請求項２記載のスチレン系発泡ビーズを成形させて得られることを特徴とするスチレン系発泡成形品。
【請求項４】
容器であることを特徴とする請求項３記載のスチレン系発泡成形品。
【請求項５】
ヌードルカップであることを特徴とする請求項４記載のスチレン系発泡成形品。
【発明の詳細な説明】
【技術分野】
【０００１】
本発明は、小粒径スチレン系発泡性樹脂粒子とその製造方法、さらに小粒径スチレン系発泡ビーズ及び発泡成形品に関する。
【背景技術】
【０００２】
スチレン系発泡性樹脂は、優れた断熱性、経済性、衛生性を特徴として多くの食品容器、梱包材、緩衝材等に用いられている。これらの発泡成形品は、スチレン系発泡性樹脂粒子をスチーム等により加熱、所望の嵩密度まで予備発泡し、熟成工程を経た後、成形金型に充填され再度加熱発泡成形する方法により製造される。このようなスチレン系発泡性樹脂粒子は、発泡成形性に優れ、成形品としたときの成形品外観が良好であることが求められている。
【０００３】
特に、ヌードルカップに用いられる小粒径スチレン系発泡性樹脂粒子は、カップ成形品への印刷性を良好とするため、成形品の外観が綺麗であるとともに、醤油、塩、カレー等の数種類のヌードルスープがカップ外面に漏れないことが要求される。これらの要求に応えるためには、成形金型に充填されたスチレン系発泡ビーズを加熱発泡成形する際に、各ビーズ間の空隙を完全に無くすことが必要となる。しかし、ビーズ間の空隙を完全に無くすことは困難であり、できる限り少なくするために、スチレン系発泡性樹脂粒子自体の特性改善、スチレン系発泡性樹脂粒子表面へのコーティング技術の改善又は成形機等の機能を含めた成形技術の改善が行われている。
【０００４】
スチレン系発泡性樹脂粒子の改善としては、例えば、発泡性スチレン系樹脂粒子にパーフルオロアルキル（メタ）アクリレート及びアルキル（メタ）アクリレートを重合させる含フッ素ビニル系共重合体を被覆又は含有させる等の共重合による表面改質が提案されている（例えば、特許文献１）。また、発泡剤にイソペンタンを用いる等、可塑剤や発泡剤の種類やその添加量を調整する方法、分子量を低分子量化する等の方法が行われている（例えば、特許文献１，２）。しかしながら、これらの方法は耐熱性を低下させることにつながり、成形時の加熱発泡により成形体の表面が溶融することにより空隙が増加し、成形品外観を損なうという欠点がある。
【０００５】
一方、スチレン系発泡性樹脂粒子表面へのコーティング技術においても、様々な添加剤の検討がなされている。例えば、含フッ素ビニル型単量体と親水性ビニル型単量体との共重合体による表面被覆（例えば、特許文献４）や、パーフルオロアルキルスルホンアミドのリン酸アンモニウムによる表面被覆（例えば、特許文献５）等、フッ素化合物に代表される撥水撥油性能を利用する方法がある。しかしながら、粒子表面へのコーティング剤については、表面被覆するコーティング剤のコスト問題や食品用であることから、その検討範囲が著しく制限される等の欠点がある。
【０００６】
また、成形機等の機能を含めた成形技術の改善も検討されており、例えば、成形機において、加熱工程の制御方法を検討しスチームをより効率的に用いることが試みられている。しかしながら、この方法は、機械改造費や金型改造費等金銭的付加が大きく、全て一度に改善することが困難であるという欠点がある。
【０００７】
【特許文献１】特開２００２−９７２９７号公報
【特許文献２】アメリカ合衆国特許４８４０７５９号明細書
【特許文献３】特開２００２−３３８７２５号公報
【特許文献４】特開昭６２−１５８７３０号公報
【特許文献５】特開平１−２１０４３５号公報
【発明の開示】
【発明が解決しようとする課題】
【０００８】
本発明は、発泡成形性に優れた小粒径スチレン系発泡性樹脂粒子、小粒径スチレン系発泡ビーズ、及びこれらから製造される発泡成形品を提供することを目的とする。特に、外観が良好で、中の液体による外面への漏れが少ない容器を提供することを目的とする。
【課題を解決するための手段】
【０００９】
本発明の第１の態様によれば、樹脂粒子の表面から中心に向かって３等分した表面から１／３までを形成する表面部分を、さらに表面から中心に向かって４等分したときの表面から４／４までを形成する部分、表面から３／４までを形成する部分、表面から２／４までを形成する部分及び表面から１／４までを形成する部分の重量平均分子量が、この順に、低下しないで、平均粒径が０．２〜０．６ｍｍであることを特徴とする小粒径スチレン系発泡性樹脂粒子が提供される。
【００１１】
本発明の第２の態様によれば、スチレン系単量体の懸濁重合において、重合開始から、重合率が６０％以上の重合途中においてスチレン系単量体を添加するまで、反応槽内の酸素濃度を１体積％以下に保ち、重合反応の完了前又は完了後に易揮発性発泡剤を含浸させ、平均粒径を０．２〜０．６ｍｍにすることを特徴とする小粒径スチレン系発泡性樹脂粒子の製造方法が提供される。
【００１３】
本発明の第３の態様によれば、上記の小粒径スチレン系発泡性樹脂粒子を発泡させて得られることを特徴とする小粒径スチレン系発泡ビーズが提供される。
【００１４】
本発明の第４の態様によれば、上記のスチレン系発泡ビーズを成形させて得られることを特徴とするスチレン系発泡成形品が提供される。
【発明の効果】
【００１５】
本発明によれば、発泡成形性に優れた小粒径スチレン系発泡性樹脂粒子、小粒径スチレン系発泡ビーズ、及びこれらから製造される発泡成形品を得ることができる。特に、外観が良好で、中の液体による外面への漏れが少ない容器を得ることができる。
【発明を実施するための最良の形態】
【００１６】
本発明の小粒径スチレン系発泡性樹脂粒子（以下、スチレン系発泡性樹脂粒子ともいう）、発泡ビーズ及び発泡成形品について詳しく説明する。
本発明のスチレン系発泡性樹脂粒子は、スチレン系単量体を懸濁重合して製造できる。スチレン系単量体として、スチレン、又はスチレンを主成分とし、α―メチルスチレン、クロルスチレン、ビニルトルエン等のスチレン誘導体、アクリル酸メチル、アクリル酸ブチル等のアクリル酸エステル類、メタクリル酸メチル、メタクリル酸エチル、メタクリル酸ブチル等のメタクリル酸エステル類との混合単量体を使用できる。
【００１７】
スチレン系発泡性樹脂粒子を製造する方法は懸濁重合が好ましく、従来公知の方法を採用することができる。即ち、一般に、分散剤を含む水性媒体中に有機過酸化物等の触媒を溶解したスチレン系単量体を分散してラジカルを発生させて重合を行なう。
【００１８】
分散剤として、難溶性無機塩と界面活性剤を併用してもよいし、有機分散剤等従来公知のものを使用することができる。
難溶性無機塩として、リン酸マグネシウム、リン酸三カルシウム等が使用できる。界面活性剤として、オレイン酸ナトリウム、ドデシルベンゼンスルホン酸ナトリウム、その他懸濁重合に一般的に使用されるアニオン系界面活性剤、ノニオン系界面活性剤のいずれでも使用できる。有機分散剤として、ポリビニルアルコール、ポリビニルピロリドン、メチルセルロース等が使用できる。
【００１９】
有機過酸化物は、１０時間半減分解温度が５０〜１００℃である従来公知のものを使用できる。例えば、ラウロイルパーオキサイド、ベンゾイルパーオキサイド、ｔ―ブチルパーオキシベンゾエート、ｔ―ブチルパーオキシイソプロピルカーボネイト等がある。有機過酸化物は、重合性単量体に対して０．００１重量％〜０．５重量％使用するのが好ましい。有機過酸化物は一又は二以上用いることができる。
【００２０】
全体の分子量は、触媒濃度を調整するか、連鎖移動剤を併用するか、又はこれら両方により調整できる。
連鎖移動剤としては、α−メチルスチレンダイマー等の従来公知のものが使用できる。連鎖移動剤の添加量は、重合性単量体に対して２０ｐｐｍ〜１００ｐｐｍ使用することが好ましい。
【００２１】
本発明の製造方法では、重合開始から、重合率が６０％以上の重合途中において、スチレン系単量体を添加するまで、反応槽内の酸素濃度を１体積％以下に保つことが好ましい。
【００２２】
反応槽内の酸素濃度は、重合を開始する際に反応槽内の酸素濃度を予め窒素等により置換し、１体積％以下とする。酸素濃度は少ないほど良い。その後、重合を進めるにあたり、反応槽内への酸素侵入を防止するために、そのまま反応槽内への窒素等の置換を継続してもよいし、置換終了後に反応槽内を密閉してもよい。
反応槽内を密閉して重合を進める場合は、重合反応物の仕込み温度から反応温度の昇温に際して、又は重合触媒の反応に際して、水分中及びスチレン単量体中に含まれる酸素、攪拌により液中に巻き込まれた酸素、さらに重合反応時に発生する酸素等が析出してくるため、酸素濃度が１体積％を超えるときは、再度窒素等により置換する。
重合中に酸素濃度を１体積％以下に保つため、酸素濃度計を接続して管理するとよい。
【００２３】
反応槽内の酸素濃度は、重合率が６０％以上の重合途中で、好ましくは重合率が６０％以上９７％未満で、より好ましくは重合率が８５％以上９７％未満で、追加するスチレン単量体の添加が完了するまで１体積％以下で管理する。酸素濃度が１体積％を超える場合、スチレン系単量体の反応を進めるラジカルや残存する重合触媒を停止させることにより、低分子量物を形成するため、目的とするスチレン系樹脂粒子表面部分の高分子量化が進まない恐れがある。従って、成形体の表面が溶融し、成形品の外観が低下したり、空隙が増加しヌードルスープ等の液体の漏れ（液漏れ）を防止できなくなり、本発明の効果が低減する。
【００２４】
重合率が６０％より低い場合、スチレン系樹脂粒子へのスチレン系単量体の吸収が促進し、中心部分の分子量が高分子量化し、発泡力及び成形品融着が低下する。また、目的とする樹脂粒子径が小さいため重合中に塊状化する恐れがある。
重合率が９７％以上の場合、樹脂粒子へのスチレン系単量体の吸収が低下し、樹脂粒子内のラジカル量及び重合触媒量が減少し、樹脂粒子最表面部の分子量が低分子量化し耐熱性が低下する。そのため、発泡成形時において熱融着が促進しすぎて、成形品の外観を低下させると共に、空隙が増加し液漏れを防止できなくなる恐れがある。
【００２５】
スチレン系単量体の添加量は、最終的に得られるスチレン系樹脂粒子に対して５重量％〜３０重量％であることが好ましい。より好ましくは、１０重量％〜１５重量％の範囲である。
添加量が５重量％より少ない量では、スチレン系樹脂粒子における最表面部の高分子量化効果が小さく、成形品の外観向上効果や液漏れ防止効果を十分に得られない場合がある。反面、添加量が３０重量％より多い量では、樹脂粒子が軟化し、スチレン系単量体の吸収が促進され中心部の分子量が高分子量化する等、粒子内の最も高分子量化する部分が中心部へ移動するため、発泡力が低下し成形品で融着しにくくなる場合がある。
【００２６】
懸濁重合温度は、一般的に８０℃〜９５℃である。重合途中で追加するスチレン系単量体の添加温度は、そのままの温度でもよく、昇温してもよい。最終的に得られるスチレン系発泡性樹脂粒子において残存するスチレン系単量体の量を少なくするという、工業的な製造効率からは、重合温度が９０℃以上であることが好ましい。
【００２７】
昜揮発性発泡剤は、重合反応の完了前又は完了後にスチレン系樹脂粒子に含浸する。また、重合を完了した樹脂粒子として一度反応槽内より取り出し、所定の粒子径に分級した後、昜揮発性発泡剤を含浸させてもよい。
昜揮発性発泡剤としては、プロパン、イソブタン、ノルマルブタン、イソペンタン、ノルマルペンタン、シクロペンタン等の脂肪族炭化水素の中から選ばれる。また、発泡助剤として脂肪族炭化水素の他に、ノルマルヘキサン等の脂環式炭化水素や芳香族炭化水素を昜揮発性発泡剤と併用することもできる。
【００２８】
重合に際し、可塑剤、発泡セル造核剤、充填剤、滑剤等、スチレン系発泡性樹脂粒子を製造する際に用いられる添加剤を、必要に応じて適宜使用してもよい。
【００２９】
スチレン系発泡性樹脂粒子は、発泡剤の含浸が完了し、重合系内より排出され、さらに脱水乾燥した後、必要に応じて表面被覆剤を被覆してもよい。かかる被覆剤としては、従来公知であるスチレン系発泡性樹脂粒子に用いられるものが使用できる。例えば、ジンクステアレート、ステアリン酸トリグリセライド、ステアリン酸モノグリセライド、ひまし硬化油、アミド化合物、静電防止剤等である。
【００３０】
本発明の小粒径スチレン系発泡性樹脂粒子の平均粒径は、通常、０．２〜０．６ｍｍであり、好ましくは０．２５〜０．５／ｍｍである。この粒径は、ヌードルカップやコーヒーカップ等の用途に用いられる成形品の大きさや肉厚に適する
ものである。平均粒径は、例えば難溶性無機塩等の分散剤の添加時間と量により調整可能であり、量が多いほど粒径が小さく添加時間が早いほど粒径が小さくなる傾向にある。
【００３１】
本発明の製造方法によれば、樹脂粒子の表面部分の分子量が、中心部分の分子量より高いスチレン系発泡性樹脂粒子が得られる。中心から表面までの分子量勾配は、徐々に一定の比率で高くなるのではなく、表面付近で急に高くなる。
さらに、本発明の製造方法によれば、重合反応の最後で、即ち、特に表面に近い部分で、分子量が低下しない。
本発明の製造方法により得られるスチレン系発泡性樹脂粒子では、分子量が表面付近で高くなりそのまま低下しないので、中心部分を低分子量に保ちながら、表面部分を高分子量にできる。一般に、中心部分が低分子量であると良好な発泡性が発揮でき、表面部分が高分子量であると耐熱性が向上する。従って、本発明の粒子では、発泡性と表面部の耐熱性を共に満足させることができる。その結果、良好な成形品外観と液漏れを防止することができる。例えば、良好な発泡性を保ち、成形加熱時のスチームに対する高い耐熱性を示すことから、従来のスチレン系樹脂粒子では表面部分が溶融低下するような成形時の加熱圧力や時間に対し裕度ができ、外観が向上し液漏れを防止する粒子間融着も向上する。
【００３２】
特に、本発明のスチレン系発泡性樹脂粒子は、樹脂粒子の表面から中心に向かって３等分した表面から１／３までを形成する表面部分を、さらに表面から中心に向かって４等分したときの表面から１／４〜４／４までを形成する部分において、重量平均分子量が表面に向かって低下しないことが好ましく、上昇することがより好ましい。
ここで、「表面から１／４〜４／４までを形成する部分」について、図面を用いて説明する。図１（ａ）に示すように、まず、樹脂粒子１０を１／２に切り、次に、表面から中心に向かって３等分する。最も外側にある、表面から１／３までを形成する部分１を図１（ｂ）に示すように４等分する。「表面から１／４〜４／４までを形成する部分」は、表面から、この４等分した各部分までである。
【００３３】
さらに、本発明は、樹脂粒子の表面から中心に向かって３等分した表面から１／３までを形成する表面部分の重量平均分子量が、中心から表面に向かって中心から１／３までを形成する中心部分の重量平均分子量より高く、表面部分のゲルパーミエーションクロマトグラフ法のチャートが二山又はショルダーを有することが好ましい。二山又はショルダーを有することは、分子量が急激に変化していることを意味する。ショルダーは、変曲点により形成される。本発明において、ゲルパーミエーションクロマトグラフ法によるチャートは、日立化成工業（株）社製のカラム、ＧＬ−Ｒ４００Ｍ、を２本用いて測定する。尚、通常チャートの両すそにも変曲点が発生するが、本発明でいうショルダーにはこれらは含まれない（図２参照）。
ここで表面部分と中心部分について、図面を用いて説明する。図１（ｃ）に示すように樹脂粒子１０の表面から中心に向かって３等分する。最も外側にある、表面から１／３までを形成する部分１１が、表面部分である。また、最も内側にある、中心から１／３までを形成する部分１３が、中心部分である。
【００３４】
このような、スチレン系発泡性樹脂粒子は上記の本発明の製造方法により、製造できる。
【００３５】
本発明の小粒径スチレン系発泡ビーズは、スチレン系発泡性樹脂粒子を発泡して製造する。
【００３６】
また、本発明の発泡成形品は、この発泡ビーズを成形して製造する。
一般には、スチレン系発泡性樹脂粒子をスチーム等により加熱して所定の嵩密度まで予備発泡し、熟成工程を経て発泡ビーズを製造する。その後、発泡ビーズを成形金型に充填し再度加熱発泡成形して、発泡成形品を製造する。
【００３７】
本発明では、スチレン系発泡性樹脂粒子の発泡成形性を向上させることができる。また、スチレン系発泡性樹脂粒子から得られる成形品の外観を良好にすることができ、さらに液漏れを防止することができる。本発明の成形品は様々な用途に用いられ、特に、ヌードルカップ、コーヒーカップ等の食品容器に好適に使用できる。
【実施例】
【００３８】
実施例及び比較例における特性評価方法は以下の通りであった。
（１）重量平均分子量（分子量）
スチレン系発泡性樹脂粒子の分子量は、粒子を発泡させて測定した。
スチレン系発泡性樹脂粒子を飽和水蒸気中で嵩倍数４５ｍｌ／ｇに発泡した。
「表面から１／４〜４／４までを形成する部分」の分子量を以下のようにして測定した。図１（ａ）に示すように、まず、樹脂粒子１０を１／２に切り、次に、表面から中心に向かって３等分した。最も外側にある、表面から１／３までを形成する部分１を、さらに、図１（ｂ）に示すように、顕微鏡の下で４等分に切断し、部分ａ，ｂ，ｃ，ｄを得た。部分ａ，ｂ，ｃ，ｄの分子量をそれぞれ測定した。部分ａの分子量が、表面から１／４までを形成する部分の分子量、部分ａ，ｂの分子量の平均値が、表面から２／４を形成する部分の分子量、部分ａ，ｂ，ｃの分子量の平均値が、表面から３／４を形成する部分の分子量、部分ａ，ｂ，ｃ，ｄの分子量の平均値が、表面から４／４を形成する部分の分子量である。
「中心から１／３までを形成する部分」及び「中心から２／３までを形成する部分」の分子量を以下のように測定した。図１（ｃ）に示すように、粒子１０を半分等間隔に３等分して、外側から部分１１，１２，１３を形成した。内側の部分１３（中心から１／３を形成する部分）については、この部分を３等分した中心を注射針で繰り抜いて取り出し、分子量を測定した。部分１２（中心から２／３までを形成する部分）については、部分１３と同じ中心を注射針で繰り抜いて取り出し、分子量を測定した。
尚、分子量は、ゲルパーミエーションクロマトグラフ（ＧＰＣ）法により、測定した。
また、図１（ｃ）に示す表面側の部分１１（表面部分）について、ＧＰＣ法によるチャート（ＧＰＣチャート）を得た。そのとき、以下の装置及び条件で測定した。
測定装置：  （株）日立製作所社製
溶離液  ：  テトラヒドロフラン（ＴＨＦ）
流量    ：  ２ｍｌ／分
検出器  ：  ２２０ｎｍ
カラム  ：  日立化成工業（株）社製  ＧＬ−Ｒ４００Ｍ  ２本
【００３９】
（２）発泡性
発泡性は、スチレン系発泡性樹脂粒子の揮発性成分量が５重量％のときの１００℃沸騰水中で３分間発泡させた際の嵩密度（発泡度）を測定した。
【００４０】
（３）外観（ピンホール判定）
小粒径スチレン系発泡性樹脂粒子を、日立テクノプラント（株）社製のＨＢＰ−５００Ｌ発泡機を用いて、嵩密度１０ｍｌ／ｇに発泡させて小粒径発泡ビーズを得た。さらに、この小粒径発泡ビーズを、カップ用成形機を用い成形して、ヌードルカップ（９５ｍｍ（上外径）×６５ｍｍ（下外径）×１０５ｍｍ（高さ）×２．２ｍｍ（厚み））を製造した。このカップの側面表面部分のピンホール数を目視で判断し外観の評価数値とした（３ｃｍ角の範囲内の表面）。評価基準は以下の通りである。
◎：ピンホール５以内（印刷性良好）
○：ピンホール６〜１０（印刷性普通）
△：ピンホール１１以内（印刷性悪い）
【００４１】
（４）界面活性剤浸透試験
上記カップに、スコアロールコンク７００（花王社製）の０．１％濃度水溶液を成形品に入れ、成形品外壁面に浸透し、漏れ始める時間を測定した。
【００４２】
実施例１
攪拌機付属の１４リットルオートクレーブ中を窒素で置換した後、純水６０００ｇ、燐酸三カルシウム９ｇ、ドデシルベンゼンスルホン酸ソーダ０．３ｇを入れ２００回転／分で攪拌しながら仕込んだ。続いてスチレン５４００ｇ、ベンゾイルパーオキサイド２０．０ｇ（Ｗｅｔ７５％）、ｔ−ブチルパーオキシイソプロピルカーボネイト３．６ｇ、エチレンビスアミド０．６ｇを攪拌しながら仕込んだ。
【００４３】
仕込み完了後、重合槽内を密閉し、ブロー用配管を開放した後、再度窒素置換を行った。このとき酸素濃度計を用い測定した酸素濃度は、０．５体積％であった。９０℃まで昇温したのち、再度酸素濃度を測定したところ、０．８体積％であった。昇温完了後１時間後と１時間半後及び２時間半後に、燐酸三カルシウムをそれぞれ４．２ｇ追加した。
【００４４】
引き続き９０℃で３時間保温し、重合率９５％まで進んだ時点で、燐酸三カルシウム６ｇとドデシルベンゼンスルホン酸ソーダ０．２ｇを追加した。このときの反応槽内における酸素濃度を測定した結果、０．３体積％であった。このときの重合率は９５％であった。その後、スチレン６００ｇを１００℃に昇温しながら３時間かけて連続的に滴下した。引き続き１２０℃まで昇温し６時間保温したのち、１００℃まで温度を下げ、ペンタン（イソペンタン／ノルマルペンタン比＝１／９）２７０ｇを１時間で含浸させ、さらに１時間かけてＬＰＧガス９０ｇを含浸させた。さらに５時間保温したのち、室温まで冷却しオートクレーブより取り出した。
【００４５】
取り出したスラリーを洗浄、脱水、乾燥と各工程を行ったのち、３０メッシュ通過、５０メッシュ残で分級した。ポリエチレングリコール（分子量４００）０．０４％、ジンクステアレート０．２５％、ひまし硬化油０．０５％を表面被覆しスチレン系発泡性樹脂粒子を得た。平均粒径は約０．４２ｍｍであった。
【００４６】
得られたスチレン系発泡性樹脂粒子を４５ｍｌ／ｇ発泡させて直径約１．２ｍｍの粒子を得て、その分子量及び特性を測定した。結果を表１に示した。また、表面部分のＧＰＣ法によるチャート（ＧＰＣチャート）を図２（ａ）に示す。
【００４７】
比較例１
攪拌機付属の１４リットルオートクレーブ中に、純水６０００ｇ、燐酸三カルシウム９ｇ、ドデシルベンゼンスルホン酸ソーダ０．３ｇを入れ２００回転／分で攪拌しながら仕込んだ。
【００４８】
続いてスチレン６０００ｇ、ベンゾイルパーオキサイド１９．２ｇ（Ｗｅｔ７５％）、ｔ−ブチルパーオキシイソプロピルカーボネイト３．６ｇ、エチレンビスアミド０．６ｇを攪拌しながら仕込んだ。
【００４９】
仕込み完了後、重合槽内を密閉した。このとき酸素濃度計を用い測定した酸素濃度は、１８．７体積％であった。９０℃まで昇温したのち、ブロー用配管を開放して重合を進めた。昇温完了後１時間後と１時間半後及び２時間半後に、燐酸三カルシウムをそれぞれ４．２ｇ追加した。
【００５０】
引き続き９０℃で４時間保温した時点で再度燐酸三カルシウム６ｇとドデシルベンゼンスルホン酸ソーダ０．２ｇを追加した。このときの酸素濃度は１６．６体積％であった。その後、１２０℃に昇温し８時間保温し、１００℃まで冷却し、発泡剤の含浸を行った。
【００５１】
発泡剤の含浸以降は実施例１と同様に行った。平均粒径は約０．４２ｍｍであった。
分子量及び特性を測定し、その結果を表１に示した。また、表面部分のＧＰＣ法によるチャート（ＧＰＣチャート）を図２（ｂ）に示す。
【００５２】
【表１】
0004832716.tif 000002
【産業上の利用可能性】
【００５３】
本発明では、スチレン系発泡性樹脂粒子の発泡成形性を向上させることができる。また、このスチレン系発泡性樹脂粒子から得られる成形品は外観が良好であり液漏れが防止できる。本発明の成形品は様々な用途に用いられるが、特に、ヌードルカップ、コーヒーカップ等の液体を収容する容器に好適に使用できる。
【図面の簡単な説明】
【００５４】
【図１】本発明の粒子の分子量の測定方法を説明するための図である。
【図２】実施例１及び比較例１のＧＰＣチャートである。
【図１】
0004832716.tif 000003
【図２】
0004832716.tif 000004